(57)【要約】【課題】  本発明の目的は、メモリー性のある散乱反射型表示体において、色ずれを生じない広い視野角を与え、かつ黒色表示において黒の締まりが十分に視認できる散乱反射型表示体を提供する。【解決手段】  少なくとも基体、バインダー、バインダー中に分散された散乱型液晶組成物及び該液晶組成物中に包含された着色微粒子とから構成され、該散乱型液晶組成物が光透過状態時には該着色微粒子が視認可能な状態となり、散乱型液晶が光散乱状態時には該着色微粒子が視認できない状態となる２状態を利用して表示を行うことを特徴とする散乱反射型表示体。【選択図】        なし【特許請求の範囲】
【請求項１】
少なくとも基体と、着色微粒子を内包する散乱型液晶組成物及びバインダーを含有する液晶層とを有し、該散乱型液晶組成物が光透過状態と光散乱状態の少なくとも２つの状態となることを特徴とする散乱反射型表示体。
【請求項２】
前記液晶層を挟んで対向電極を有し、前記散乱型液晶組成物が該対向電極の電界の強度により光透過状態と光散乱状態となることを特徴とする請求項１に記載の散乱反射型表示体。
【請求項３】
前記着色微粒子が、黒色、白色、イエロー色、マゼンタ色、シアン色、ブルー色、グリーン色及びレッド色から選ばれる少なくとも１色であることを特徴とする請求項１または２に記載の散乱反射型表示体。
【請求項４】
更に、カラーフィルター層を有することを特徴とする請求項１〜３のいずれか１項に記載の散乱反射型表示体。
【請求項５】
前記液晶層が、カラーパターンに区切られていることを特徴とする請求項１〜４のいずれか１項に記載の散乱反射型表示体。
【請求項６】
前記散乱型液晶組成物が、コレステリック相を示す液晶組成物を含むことを特徴とする請求項１〜５のいずれか１項に記載の散乱反射型表示体。
【請求項７】
前記コレステリック相を示す液晶組成物がカイラルネマチック液晶組成物であり、該カイラルネマチック液晶組成物が右旋性のカイラルネマチック液晶組成物及び左旋性のカイラルネマチック液晶組成物とを含むことを特徴とする請求項６に記載の散乱反射型表示体。
【請求項８】
前記着色微粒子を内包する散乱型液晶組成物が、少なくともイエロー色の着色微粒子を内包する散乱型液晶組成物、マゼンタ色の着色微粒子を内包する散乱型液晶組成物及びシアン色の着色微粒子を内包する散乱型液晶組成物であり、該散乱型液晶組成物が前記液晶層中にランダムに配置されていることを特徴とする請求項１〜７のいずれか１項に記載の散乱反射型表示体。
【発明の詳細な説明】
【技術分野】
【０００１】
本発明は、液晶組成物と液晶組成物中に着色微粒子を含む散乱反射型表示体に関する。
【背景技術】
【０００２】
近年、パーソナルコンピューターの動作速度の向上、ネットワークインフラの普及、データストレージの大容量化と低価格化に伴い、従来紙への印刷物で提供されたドキュメントや画像等の情報を、より簡便な電子情報として入手、電子情報を閲覧する機会は益々増大している。
【０００３】
この様な電子情報の閲覧手段として、従来の液晶ディスプレイやＣＲＴ、また新たに有機ＥＬディスプレイ等の発光型が主として用いられているが、特に電子情報がドキュメント情報である場合、比較的長時間にわたって閲覧手段を注視する必要があり、これらの行為は必ずしも人間に優しい手段とは言い難い。一般に、発光型のディスプレイの欠点として、フリッカーで目が疲労する、持ち運びに不便、読む姿勢が制限され、静止画面に視線を合わせる必要が生じる、長時間にわたって閲覧すると消費電力が嵩む等が知られている。
【０００４】
これらの欠点を補う表示手段として、外光を利用し、像保持の為に電力を消費しない（メモリー性）反射型ディスプレイが知られている。反射型ディスプレイのうち、液晶組成物を油滴状にしてバインダー中に分散保持させる方式は、高分子分散型液晶または散乱型液晶と呼ばれ、様々な方式が知られている。（例えば、特許文献１〜３参照。）
本発明者は、上記各特許文献に開示されている技術を詳細に検討した結果、確かに液晶の光散乱状態と光透過状態とを利用して像表示は行えるものの、従来技術では、液晶の光散乱体と、液晶が光透過状態時に作用する光吸収体との空間的距離が離れていることに由来する、斜め方向から見たときに色ずれが生じるという視野角の問題や、黒色表示において黒の締まりが十分でない等の課題があることとが判明した。加えて、これらの課題及び本発明で規定する構成に関しては、一切の言及や示唆がなされていない。
【特許文献１】特開２００１−５１２６０号公報
【特許文献２】特開２００１−１３４９０号公報
【特許文献３】特開平５−２７３５７６号公報
【発明の開示】
【発明が解決しようとする課題】
【０００５】
本発明は、上記課題に鑑みなされたものであり、その目的は、メモリー性のある散乱反射型表示体において、色ずれを生じない広い視野角を有し、かつ黒色表示において黒の締まりが十分に視認できる散乱反射型表示体を提供する。
【課題を解決するための手段】
【０００６】
本発明の上記目的は、以下の構成により達成される。
【０００７】
（請求項１）
少なくとも基体と、着色微粒子を内包する散乱型液晶組成物及びバインダーを含有する液晶層とを有し、該散乱型液晶組成物が光透過状態と光散乱状態の少なくとも２つの状態となることを特徴とする散乱反射型表示体。
【０００８】
（請求項２）
前記液晶層を挟んで対向電極を有し、前記散乱型液晶組成物が該対向電極の電界の強度により光透過状態と光散乱状態となることを特徴とする請求項１に記載の散乱反射型表示体。
【０００９】
（請求項３）
前記着色微粒子が、黒色、白色、イエロー色、マゼンタ色、シアン色、ブルー色、グリーン色及びレッド色から選ばれる少なくとも１色であることを特徴とする請求項１または２に記載の散乱反射型表示体。
【００１０】
（請求項４）
更に、カラーフィルター層を有することを特徴とする請求項１〜３のいずれか１項に記載の散乱反射型表示体。
【００１１】
（請求項５）
前記液晶層が、カラーパターンに区切られていることを特徴とする請求項１〜４のいずれか１項に記載の散乱反射型表示体。
【００１２】
（請求項６）
前記散乱型液晶組成物が、コレステリック相を示す液晶組成物を含むことを特徴とする請求項１〜５のいずれか１項に記載の散乱反射型表示体。
【００１３】
（請求項７）
前記コレステリック相を示す液晶組成物がカイラルネマチック液晶組成物であり、該カイラルネマチック液晶組成物が右旋性のカイラルネマチック液晶組成物及び左旋性のカイラルネマチック液晶組成物とを含むことを特徴とする請求項６に記載の散乱反射型表示体。
【００１４】
（請求項８）
前記着色微粒子を内包する散乱型液晶組成物が、少なくともイエロー色の着色微粒子を内包する散乱型液晶組成物、マゼンタ色の着色微粒子を内包する散乱型液晶組成物及びシアン色の着色微粒子を内包する散乱型液晶組成物であり、該散乱型液晶組成物が前記液晶層中にランダムに配置されていることを特徴とする請求項１〜７のいずれか１項に記載の散乱反射型表示体。
【発明の効果】
【００１５】
本発明によれば、メモリー性のある散乱反射型表示体において、色ずれを生じない広い視野角を与え、かつ黒色表示において黒の締まりが十分に視認できる散乱反射型表示体を提供することができる。
【発明を実施するための最良の形態】
【００１６】
以下、本発明を実施するための最良の形態について詳細に説明する。
【００１７】
本発明者は、上記課題に鑑み鋭意検討を行った結果、少なくとも基体と、着色微粒子を内包する散乱型液晶組成物及びバインダーを含有する液晶層とを有し、該散乱型液晶組成物が光透過状態と光散乱状態の少なくとも２つの状態となる散乱反射型表示体により、メモリー性を有し、色ずれを生じない広い視野角を与え、かつ黒色表示において黒の締まりが十分に視認できる散乱反射型表示体を実現できることを見出し、本発明に至った次第である。
【００１８】
更に、上記構成に加え、下記のいずれか１項に記載の好ましい実施態様をとることにより、本発明の目的効果をより一層発揮できることを見出したものである。
【００１９】
ａ）請求項１で規定する構成に加え、液晶層を挟んで対向電極を有し、前記散乱型液晶組成物が該対向電極の電界の強度により光透過状態と光散乱状態となること、
ｂ）着色微粒子が、黒色、白色、イエロー色、マゼンタ色、シアン色、ブルー色、グリーン色及びレッド色から選ばれる少なくとも１色であること、
ｃ）更に、カラーフィルター層を有すること、
ｄ）液晶層が、カラーパターンに区切られていること、
ｅ）散乱型液晶組成物が、コレステリック相を示す液晶組成物を含むこと
ｆ）レステリック相を示す液晶組成物がカイラルネマチック液晶組成物であり、該カイラルネマチック液晶組成物が右旋性のカイラルネマチック液晶組成物及び左旋性のカイラルネマチック液晶組成物とを含むこと、
ｇ）着色微粒子を内包する散乱型液晶組成物が、少なくともイエロー色の着色微粒子を内包する散乱型液晶組成物、マゼンタ色の着色微粒子を内包する散乱型液晶組成物及びシアン色の着色微粒子を内包する散乱型液晶組成物であり、該散乱型液晶組成物が前記液晶層中にランダムに配置されていること。
【００２０】
以下、本発明の散乱反射型表示体の詳細について説明する。
【００２１】
本発明の散乱反射型表示体では、上述のごとく、少なくとも基体と、着色微粒子を内包する散乱型液晶組成物及びバインダーを含有する液晶層とを有し、該散乱型液晶組成物が光透過状態と光散乱状態の少なくとも２つの状態となり、光透過状態時には該着色微粒子が視認可能な状態となり、散乱型液晶が光散乱状態時には該着色微粒子が視認できない状態となる２状態を利用して表示を行うことを特徴とする。
【００２２】
図１は、従来型の白黒表示用の散乱反射型表示体に一例を示す断面図であり、図２は従来型のカラーフィルター層を有するカラー表示用の散乱反射型表示体に一例を示す断面図である。
【００２３】
図１、図２で示す従来型の散乱反射型表示体では、バインダー２中に散乱型液晶３が粒子状態で分散されて液晶層Ａを構成し、対向電極である第１電極４、第２電極５の電場走査により、この散乱型液晶３は、光散乱状態と光透過状態を繰り返す。散乱型液晶３を含むバインダー構成層から見て観察面とは反対側に黒色着色層９が配置されている。この黒色着色層９は、散乱型液晶３が光透過状態の時に、透過してきた光を吸収する作用を有し、この際に観察者は黒色を視認する役割を果たし、図１は黒色着色層９を第１電極４を含む基体１の下部設けた一例であり、図２は第１電極４と基体１の間に設けた一例である。上記いずれの構成においても、白黒表示やカラー表示は可能であるが、散乱型液晶３を含む液晶層Ａと黒色着色層９とは、隣接または間に電極等の他の構成層を介して存在しており、光散乱部位と光吸収部位の空間的距離が離れていることに起因して、色ずれや黒の締まりが得られない等の視認画質の問題が生じる。
【００２４】
これに対し、本発明で規定する構成は、光散乱部位と光吸収部位が物理的に接近しており、この空間的距離短いことによる視覚的効果を利用して前記課題を解決するものである。
【００２５】
はじめに、本発明の散乱反射型表示体の各構成要素について説明する。
【００２６】
〔基体〕
本発明で用いることのできる基体としては、例えば、ポリエチレンやポリプロピレン等のポリオレフィン類、ポリカーボネート類、セルロースアセテート、ポリエチレンテレフタレート、ポリエチレンジナフタレンジカルボキシラート、ポリエチレンナフタレート類、ポリ塩化ビニル、ポリイミド、ポリビニルアセタール類、ポリスチレン等の合成プラスチックフィルムも好ましく使用できる。また、シンジオタクチック構造ポリスチレン類も好ましい。これらは、例えば、特開昭６２−１１７７０８号、特開平１−４６９１２、同１−１７８５０５号の各公報に記載されている方法により得ることができる。更に、ステンレス等の金属製基盤や、バライタ紙、及びレジンコート紙等の紙支持体ならびに上記プラスチックフィルムに反射層を設けた支持体、特開昭６２−２５３１９５号（２９〜３１頁）に支持体として記載されたものが挙げられる。ＲＤＮｏ．１７６４３の２８頁、同Ｎｏ．１８７１６の６４７頁右欄から６４８頁左欄及び同Ｎｏ．３０７１０５の８７９頁に記載されたものも好ましく使用できる。これらの支持体には、米国特許第４，１４１，７３５号のようにＴｇ以下の熱処理を施すことで、巻き癖をつきにくくしたものを用いることができる。また、これらの支持体表面を支持体と他の構成層との接着の向上を目的に表面処理を行っても良い。本発明では、グロー放電処理、紫外線照射処理、コロナ処理、火炎処理を表面処理として用いることができる。更に公知技術第５号（１９９１年３月２２日アズテック有限会社発行）の４４〜１４９頁に記載の支持体を用いることもできる。更にＲＤＮｏ．３０８１１９の１００９頁やプロダクト・ライセシング・インデックス、第９２巻Ｐ１０８の「Ｓｕｐｐｏｒｔｓ」の項に記載されているものが挙げられる。その他に、ガラス基板や、ガラスを練りこんだエポキシ樹脂を用いることができる。
【００２７】
〔バインダー〕
本発明の散乱反射型表示体のバインダーとしては、親水性バインダーが好ましく用いられる。その例としては、リサーチディスクロージャー（以下、ＲＤと略す）第１７６巻Ｉｔｅｍ／１７６４３（１９７８年１２月）、同３０８巻Ｉｔｅｍ／３０８１１９（１９８９年１２月）に記載されているバインダー及び特開昭６４−１３５４６号公報の（７１）頁〜（７５）頁に記載されたものが挙げられる。
【００２８】
また、本発明に好適なバインダーは透明又は半透明で、一般に無色であり、天然ポリマー合成樹脂やポリマー及びコポリマー、その他フィルムを形成する媒体、例えば：ゼラチン、アラビアゴム、ポリ（ビニルアルコール）、ヒドロキシエチルセルロース、セルロースアセテート、セルロースアセテートブチレート、ポリ（ビニルピロリドン）、カゼイン、デンプン、ポリ（アクリル酸）、ポリ（メチルメタクリル酸）、ポリ（塩化ビニル）、ポリ（メタクリル酸）、コポリ（スチレン−無水マレイン酸）、コポリ（スチレン−アクリロニトリル）、コポリ（スチレン−ブタジエン）、ポリ（ビニルアセタール）類（例えば、ポリ（ビニルホルマール）及びポリ（ビニルブチラール））、ポリ（エステル）類、ポリ（ウレタン）類、フェノキシ樹脂、ポリ（塩化ビニリデン）、ポリ（エポキシド）類、ポリ（カーボネート）類、ポリ（ビニルアセテート）、セルロースエステル類、ポリ（アミド）類がある。親水性でも疎水性でもよいが、本発明においては、液晶組成物と相溶しない範囲で疎水性透明バインダーを使用することもできる。疎水性透明バインダーとしては、例えば、ポリビニルブチラール、セルロースアセテート、セルロースアセテートブチレート、ポリエステル、ポリカーボネート、ポリアクリル酸、ポリウレタン等が挙げられる。疎水性バインダーの中でも、特に、ポリビニルブチラール、セルロースアセテート、セルロースアセテートブチレート、ポリエステルが好ましく用いられる。
【００２９】
これらバインダーは２種以上を併用して用いてもよく、バインダーの塗布量は１ｍ2あたり１００ｇ以下が好ましく、特に２０ｇ以下にするのが適当である。
【００３０】
本発明において、バインダーとしてゼラチン等の親水性を用いる場合、好ましい硬膜剤の例としては、米国特許第４，６７８，７３９号第４１欄、同第４，７９１，０４２号、特開昭５９−１１６６５５号、同６２−２４５２６１号、同６１−１８９４２号、同６１−２４９０５４号、同６１−２４５１５３号、特開平４−２１８０４４号等に記載の硬膜剤が挙げられる。より具体的には、アルデヒド系硬膜剤（例えば、ホルムアルデヒドなど）、アジリジン系硬膜剤、エポキシ系硬膜剤、ビニルスルホン系硬膜剤（例えば、Ｎ，Ｎ′−エチレン−ビス（ビニルスルホニルアセタミド）エタンなど）、Ｎ−メチロール系硬膜剤（例えば、ジメチロール尿素など）、ほう酸、メタほう酸あるいは高分子硬膜剤（例えば、特開昭６２−２３４１５７号などに記載の化合物）が挙げられる。これらの硬膜剤の中で、ビニルスルホン型硬膜剤やクロロトリアジン型硬膜剤を単独又は併用して使用することが好ましい。これらの硬膜剤は、親水性バインダー１ｇあたり０．００１〜１ｇ、好ましくは０．００５〜０．５ｇの範囲で用いられる。
【００３１】
本発明に係るバインダーは、特に対向電極を用いる場合、散乱型液晶含有層の膜強度を確保する為に重要であり、バインダーと共に膜厚を一定化するため、樹脂柱構造物やスペーサー粒子を用いることも可能であるが、工程の簡略化からそれらは特に使用しないことが好ましい。また、ゼラチンは加熱溶解、塗布、冷却セット、乾燥の各工程で、均一な膜厚を有する構成層が得られる好ましいバインダーであるが、ゼラチンの他の例としては、例えば、ポリビニルアルコール類においてもカラギナンやゲランガム等の増粘多糖類を併用して用いることにより、前記ゼラチン同様の工程をとることか可能であり、この場合も均一な膜厚を有する構成層が得られる。
【００３２】
その他、本発明で用いられるバインダーとしては、ポリウレタン樹脂類やポリアクリル樹脂類やシリコーン樹脂類等の水性溶媒分散物、光硬化樹脂、熱硬化樹脂、熱可塑性樹脂等を挙げることができる。
【００３３】
〔散乱型液晶〕
本発明に係る散乱型液晶組成物としては、コレステリック相を示す液晶組成物を含むことが好ましい。
【００３４】
カイラルネマチック液晶はコレステリック相を示す液晶の代表的なもので、ネマチック液晶に所定量のカイラル材を添加することによって得られる。このカイラルネマチック液晶は、一般的に、棒状の液晶分子がねじれた配列をなし、コレステリック相を示している。この液晶に光が入射すると、ヘリカル軸に対して平行な方向から光が入射した場合、λ＝ｎｐで示される波長の光を選択反射する（プレーナ状態）。ここで、λは波長、ｎは液晶分子の平均屈折率、ｐは液晶分子が３６０°ねじれている距離である。一方、ヘリカル軸に対して垂直な方向から光が入射した場合、光は反射することなく透過する（フォーカルコニック状態）。この選択反射及び透過を利用して表示が行われる。
【００３５】
メモリー性を有する反射型液晶表示体の動作モードとしては、テクニカルペーパーＳＩＤ国際シンポジューム要約（ＳＩＤ  Ｉｎｔｅｒｎａｔｉｏｎａｌ  Ｓｙｍｐｏｓｉｕｍ  Ｄｉｇｅｓｔｏｆ  Ｔｅｃｈｎｉｃａｌ  Ｐａｐｅｒ）第２９巻、８９７頁に開示されている。この動作モードは、カイラルネマチック液晶の配向状態をプレーナ状態（光の選択反射状態）及びフォーカルコニック状態（光の透過状態）のいずれかに切り換えて表示を行う方式である。プレーナ状態及びフォーカルコニック状態は、それぞれ安定な状態であるため、一旦液晶をいずれかの状態にセットすれば、外力が加わらない限り、半永久的にその状態を維持する。即ち、画像を一旦表示すれば電源を切っても表示された画像がそのまま維持されるメモリ性を備えた反射型液晶表示素子として有用である。
【００３６】
上記文献に記載されている反射型液晶表示素子は、それぞれ電極を備えた一対の基板間にカイラルネマチック液晶を挟持した構成であり、電極によって基板に対して垂直方向に電界を作用させ、その電界の強度及び／又は印加時間を制御することにより、液晶を所定の状態（プレーナ状態及びフォーカルコニック状態）に変化させる。
【００３７】
液晶にそのねじれを解くための閾値電圧以上の電圧を充分な時間印加すると、液晶は全てホメオトロピック状態（液晶分子の長軸方向が基板に対して垂直な状態）になる。この状態は、メモリ性がないために電界を消去すると、液晶はねじれた配列になる。ホメオトロピック状態から、電界を急激に消去した場合はプレーナ状態になり、電界を徐々に消去した場合はフォーカルコニック状態になる。
【００３８】
また、フォーカルコニック状態の液晶に、そのねじれを解くための閾値電圧以上のパルス電圧（一部の液晶がホメオトロピック状態になるパルス幅の電圧）を印加した場合、ホメオトロピック状態になった液晶は、パルス電圧の印加終了後にプレーナ状態になる。パルス電圧の幅及び／又は電圧の高さを制御することにより、プレーナ状態となる液晶の割合を調整（中間調を表示）することができる。
【００３９】
カイラルネマティック液晶を用いた液晶−高分子複合膜において、ネマティック液晶に添加するカイラルドーパントの量を調整し、カイラルネマティック液晶のヘリカルピッチを、選択反射波長が、例えば、それぞれ赤色光、緑色光、青色光となるように調整することにより、プレーナ配列の場合にそれぞれ赤色、緑色、青色に着色した選択反射状態となり、フォーカル・コニック配列の場合に無色透明の光透過状態となる液晶−高分子複合膜が得られる。こうして得た液晶−高分子複合膜を透明電極間に挟持することにより、カラーの液晶表示デバイスが得られる。
【００４０】
また、カイラルドーパントの添加量を調整して、カイラルネマティック液晶のヘリカルピッチを、選択反射波長が赤外光となるように調整すると、プレーナ配列で無色透明の光透過状態、フォーカル・コニック配列では等方散乱により白く見える光散乱状態を示す液晶−バインダー複合膜が得られる。こうして得られた液晶−バインダー複合膜を透明電極間に挟持することにより、白色表示デバイスが得られる。
【００４１】
なお、ヘリカルピッチｐ（ｎｍ）と選択反射波長λ（ｎｍ）との関係は、下式（１）で表される。
【００４２】
式（１）
λ＝ｎ×ｐ
式中、ｎは平均屈折率を表し、ｎ2＝（ｎ１2＋ｎ２2）1/2である。ｎ１は液晶分子の長軸方向に光を入射した場合の屈折率を表し、ｎ２は液晶分子の長軸方向に対して垂直な方向に光を入射した場合の屈折率を表す。
【００４３】
白色表示デバイスあるいは各色のカラー表示デバイスを作製するには、例えば、液晶とバインダーとの混合物を１対の透明電極間に挟持した上で、硬膜剤等で硬化させ液晶とバインダーとを相分離する方法を採用することができる。この際、上記混合物とともにスペーサを透明電極間に挟持させると液晶−バインダー複合膜の厚さの制御が容易となる。
【００４４】
ネマティック液晶に添加するカイラルドーパントとして、複数種のカイラルドーパントを混合して使用してもよい。複数種のカイラルドーパントの使用は、液晶の相転移温度を高くしたり、複合膜の透明状態における透明度を向上させたり、特にカラー表示デバイスの透明状態と選択反射状態との表示切り替えを速くしたりするのに有効である。
【００４５】
特定色のカラー表示デバイスとして、左旋性のカイラルネマティック液晶を用いた複合膜を有する第１の表示デバイスと、前記左旋性のカイラルネマティック液晶と同じ波長の光を選択反射しかつ右旋性のカイラルネマティック液晶を使用した複合膜を有する第２の表示デバイスとを積層したものを用いてもよい。こうすることによって反射率を増大させ、さらに良好なカラー表示を行うことができる。特に、緑色に比べて比視感度が低い青色および赤色を強く表示すると全体のカラーバランスが向上するため、青色表示デバイスあるいは赤色表示デバイスにおいてこのような複層構成が有効である。
【００４６】
白色表示デバイスに用いる液晶−バインダー複合膜に、スメティック液晶を添加してもよい。スメティック液晶を添加することにより、液晶−バインダー複合膜の透明度が向上し、無色透明状態と白色状態との間のコントラストを高めることができる。
【００４７】
なお、各色の表示デバイスに用いる液晶−バインダー複合膜の膜厚には特に制限はないが、白色表示デバイスに用いる液晶−バインダー複合膜の膜厚をカラー表示デバイスに用いる液晶−バインダー複合膜の膜厚よりも大きくしておくことが望ましい。
【００４８】
コレステリック相を示す液晶組成物の具体的化合物としては、米国特許５，６９５，６８２号に記載の化合物を挙げることができる。
【００４９】
その他の本発明に用いられる散乱型液晶組成物として、４−置換安息香酸４′−置換フェニルエステル、２−（４−置換フェニル）−５−置換ピリミジン、４−置換シクロヘキサンカルボン酸４′−置換ビフェニルエステル、４−（４−置換シクロヘキシル）安息香酸４′−置換フェニルエステル、４−置換シクロヘキサンカルボン酸４′−置換フェニルエステル、４−置換ビフェニル４′−置換シクロヘキサン、４−（４−置換シクロヘキサンカルボニルオキシ）安息香酸４′−置換フェニルエステル、４−（４−置換シクロヘキシル）安息香酸４′−置換シクロヘキシルエステル、４−置換４″−置換ターフェニル、４−置換４′−置換ビフェニル、４−置換フェニル−４′−置換シクロヘキサン等、さらに特開２００１−５１２６０号公報、特開平８−４３８４６号公報、特開平７−４９５０号公報、特開２０００−１４７４７６号公報、特開平８−１６０４７０号公報、特開平１０−５４９９６号公報、特開２００２−２２１７０９号公報、特開２００１−９２３８３号公報、特開２００３−１３１２３４号公報、特開２００４−７７７５４号公報、特開２００４−２７７１号公報等に記載の液晶組成物や、ポリマーネットワーク液晶（ＰＮＬＣ）、ポリマー分散液晶（ＰＤＬＣ）と称される液晶組成物等を挙げることができる。
【００５０】
〔着色微粒子〕
本発明に係る散乱型液晶組成物に包含される着色微粒子としては、無機粒子、有機粒子、また単一の化学組成である必要はなくこれらの混合粒子であってもよい。また着色は白色、黒色、イエロー色、マゼンタ色、シアン色、ブルー色、グリーン色、レッド色等の各色であってよい。
【００５１】
白色粒子としては、例えば、無機化合物として、二酸化チタン（例えば、アナターゼ型、およびルチル型）、硫酸バリウム、炭酸カルシウム、酸化アルミニウム、酸化亜鉛、酸化マグネシウムおよび水酸化亜鉛、水酸化マグネシウム、リン酸マグネシウム、リン酸水素マグネシウム、アルカリ土類金属塩、タルク、カオリン、ゼオライト、酸性白土、ガラス等が挙げられ、有機化合物としてポリエチレン、ポリスチレン、アクリル樹脂、アイオノマー、エチレン−酢酸ビニル共重合樹脂、ベンゾグアナミン樹脂、尿素−ホルマリン樹脂、メラミン−ホルマリン樹脂、ポリアミド樹脂等が挙げられ、これらは単体または複合混合、あるいは粒子中に屈折率を変化させるボイドを有する状態で使用されてもよい。
【００５２】
本発明では、白色粒子としては二酸化チタンが好ましく用いられ、結晶系はアナターゼ型、ルチル型のどちらでも良い。また、無機酸化物（例えば、Ａｌ2Ｏ3、ＡｌＯ（ＯＨ）、ＳｉＯ2等）で表面処理した二酸化チタン、これらの表面処理に加えて、トリメチロールエタン、トリエタノールアミン酢酸塩、トリメチルシクロシラン等の有機物処理を施した二酸化チタンを用いることができる。
【００５３】
黒色粒子としては、カーボンブラック、非磁性酸化鉄、黒鉛等やこれらの混合物が挙げられる。非磁性酸化鉄は、α−Ｆｅ2Ｏ3や、タングステン、モリブデン、マンガン、クロム等をドーピングして黒色化してもよい。好ましいカーボンブラックは、１０〜６０ｎｍの平均一次粒径を有し、ｐＨが６以上、揮発成分が２％以下、ジブチルフタレート吸油量が１０〜２００ｍｌ／１００ｇ、かさ密度が７００ｇ／Ｌ以下である。
【００５４】
着色粒子は、顔料と高分子樹脂とを併せた複合粒子や染料を高分子樹脂に浸漬または媒染させた複合粒子であってもよい。
【００５５】
顔料着色成分としては、アミノアントラキノン、アントラピリミジン、フラバントロン、アントアントロン、インダントロン、ピラントロン、ビオラントロン等のアントラキノン系顔料、ペリレン、ペリノン、キナクリドン、チオインジゴ、ジオキサジン、イソインドリノン、キノフタロン、ジケトピロロピロール、ジオキサジン、ベンズイミダゾロン、金属錯体等の縮合多環系顔料、銅フタロシアニン、ハロゲン化銅フタロシアニン、スルホン化銅フタロシアニンレーキ等の銅フタロシアニン顔料、無金属フタロシアニン顔料、アセト酢酸アニリド系、ピラゾロン系、β−ナフトール系、β−オキシナフトエ酸系、β−オキシナフトエ酸アニリド系等のアゾレーキ顔料や不溶性アゾ顔料や縮合アゾ顔料、酸性または塩基性染料のレーキ顔料、ニトロ顔料、ニトロソ顔料等の有機系顔料が挙げられる。無機系顔料としては、亜鉛華、二酸化チタン、べんがら、酸化クロム、コバルトブルー、鉄黒、アルミナホワイト、黄色酸化鉄、硫化亜鉛、朱、カドミウムイエロー、カドミウムレッド、紺青、黄鉛、ジンククロメート、モリブデンレッド、硫酸バリウム、炭酸カルシウム、含水ケイ酸塩、群青、マンガンバイオレット、アルミニウム粉、ブロンズ粉、亜鉛粉等が挙げられる。
【００５６】
顔料を高分子樹脂と複合させた粒子としては、特開２００２−３１１６４６号、同２００３−１５３５２号、同２００２−２３６３８６号、同２００２−２１４９１３号、同２００１−２８１９２８号、同２００１−２４９４９７号等の各公報に記載の粒子を挙げることができる。
【００５７】
染料着色成分としては公知の染料を用いることができ、具体的には欧州特許第５４９，４８９Ａ号記載の染料や、特開平７−１５２１２９号のＥｘＦ２〜６の染料、特開平３−２５１８４０号公報３０８ページに記載のＡＩ−１〜１１の染料、特開平６−３７７０号公報明細書記載の染料、特開平１−２８０７５０号公報の２ページ左下欄に記載の一般式（Ｉ）、（II）、（III）で表される化合物、同公報３ページ左下欄〜５ページ左下欄に挙げられた例示化合物（１）〜（４５）、特開平１−１５０１３２号に記載の化合物、森賀、吉田「染料と薬品」９、８４頁（化成品工業協会）、「新版染料便覧」２４２頁（丸善、１９７０）、Ｒ．Ｇａｒｎｅｒ「Ｒｅｐｏｒｔｓ  ｏｎ  ｔｈｅ  Ｐｒｏｇｒｅｓｓ  ｏｆ  Ａｐｐｌ．Ｃｈｅｍ」５６、１９９頁（１９７１）、「染料と薬品」１９、２３０頁（化成品工業協会、１９７４）、「色材」６２、２８８頁（１９８９）、「染料工業」３２、２０８等に記載の化合物、ＲＤ第１７６巻Ｉｔｅｍ／１７６４３（１９７８年１２月）の２５〜２６頁、ＲＤ第１８４巻Ｉｔｅｍ／１８４３１（１９７９年８月）に記載の化合物、ＲＤ第１８７巻Ｉｔｅｍ／１８７１６（１９７９年１１月）の６４９〜６５０頁、ＲＤ第３０８巻Ｉｔｅｍ／３０８１１９（１９８９年１２月）の１００３頁に記載されている化合物を挙げることができる。これらの染料の単体または混合物を用いて高分子樹脂を媒染させることによりブルー色、グリーン色、レッド色の着色粒子を得ることができる。
【００５８】
染料を媒染させる高分子樹脂としては、例えば、米国特許第４，５００，６２６号の第５８〜５９欄や、特開昭６１−８８２５６号の３２〜４１頁、特開昭６２−２４４０４３号、特開昭６２−２４４０３６号等に記載の化合物を挙げることができる。
【００５９】
イエロー色粒子の好ましい例として、例えば、Ｃ．Ｉ．（カラーインデックス）ダイレクトイエロー８６、Ｃ．Ｉ．アシッドイエロー２３、Ｃ．Ｉ．アシッドイエロー７９、Ｃ．Ｉ．ピグメントイエロー７４、Ｃ．Ｉ．ピグメントイエロー１２８等、Ｃ．Ｉ．番号のＹ−３、Ｙ−１６７、Ｙ−９７、Ｙ−７４、Ｙ−１２、Ｙ−１４、Ｙ−１７、Ｙ−５５、Ｙ−８３、Ｙ−１５４、Ｙ−９５、Ｙ−１９３、Ｙ−８３、Ｙ−３４、Ｙ−１２８、Ｙ−９３、Ｙ−１１０、Ｙ−１３９、Ｙ−１９９、Ｙ−１４７、Ｙ−１０９、Ｙ−１３、Ｙ−１５１、Ｙ−１５４で示される化合物を挙げることができる。
【００６０】
マゼンタ色粒子の好ましい例として、例えば、アシッドレッド５２、Ｃ．Ｉ．Ｐｒｏｊｅｔ  Ｍａｚｅｎｔａ、Ｃ．Ｉ．ピグメントレッド１２２、Ｃ．Ｉ．番号のＲ−４８：１、Ｒ−５３：１、Ｒ−４９：１、Ｒ−４８：３、Ｒ−４８：２、Ｒ−５７：１、Ｒ−６３：１、Ｒ−５８：４、Ｏ−１６、Ｒ−１１２、Ｒ−３、Ｒ−１７０、Ｒ−５、Ｒ−１４６、Ｒ−８１、Ｖ−１９、Ｒ−１２２、Ｒ−２５７、Ｒ−２５４、Ｒ−２０２、Ｒ−２１１、Ｒ−２１３、Ｒ−２６８、Ｒ−１７７、Ｒ−１７、Ｒ−２３、Ｒ−３１で示される化合物を挙げることができる。
【００６１】
シアン色粒子の好ましい例として、例えば、Ｃ．Ｉ．アシッドブルー９、Ｃ．Ｉ．ダイレクトブルー１９９、Ｃ．Ｉ．ピグメントブルー１５：３、Ｃ．Ｉ．番号のＢ−１５、Ｂ−１５：１〜４、Ｂ−２７で示される化合物を挙げることができる。
【００６２】
〔電極〕
本発明の散乱反射型表示体においては、対向電極の少なくとも１種が金属電極であることが好ましい。金属電極としては、例えば、白金、金、銀、銅、アルミニウム、亜鉛、ニッケル、チタン、ビスマス、及びそれらの合金等の公知の金属種を用いることができる。金属電極は、電解質中の銀の酸化還元電位に近い仕事関数を有する金属が好ましく、中でも銀または銀含有率８０％以上の銀電極が、銀の還元状態維持の為に有利であり、また電極汚れ防止にも優れる。電極の作製方法は、蒸着法、印刷法、インクジェット法、スピンコート法、ＣＶＤ法等の既存の方法を用いることができる。
【００６３】
また、本発明の散乱反射型表示体は、対向電極の少なくとも１種が透明電極であることが好ましい。透明電極としては、透明で電気を通じるものであれば特に制限はない。例えば、Ｉｎｄｉｕｍ  Ｔｉｎ  Ｏｘｉｄｅ（ＩＴＯ：インジウム錫酸化物）、Ｉｎｄｉｕｍ  Ｚｉｎｃ  Ｏｘｉｄｅ（ＩＺＯ：インジウム亜鉛酸化物）、酸化スズ（ＦＴＯ）、酸化インジウム、酸化亜鉛、白金、金、銀、ロジウム、銅、クロム、炭素、アルミニウム、シリコン、アモルファスシリコン、ＢＳＯ（Ｂｉｓｍｕｔｈ  Ｓｉｌｉｃｏｎ  Ｏｘｉｄｅ）等が挙げられる。電極をこのように形成するには、例えば、基板上にＩＴＯ膜をスパッタリング法等でマスク蒸着するか、ＩＴＯ膜を全面形成した後、フォトリソグラフィ法でパターニングすればよい。表面抵抗値としては、１００Ω／□以下が好ましく、１０Ω／□以下がより好ましい。透明電極の厚みは特に制限はないが、０．１〜２０μｍであるのが一般的である。
【００６４】
次いで、本発明の散乱反射型表示体の実施形態について、図を用いて説明する。
【００６５】
図３は、本発明の散乱反射型表示体の基本構成の一例を示す断面図である。
【００６６】
図３は、本発明に係る着色微粒子である黒色微粒子Ｂを包含する散乱型液晶３の一例を示し、黒色微粒子Ｂを散乱型液晶３で埋包し、更にこの散乱型液晶３を溶媒を含むバインダー２中に分散して液晶層Ａを形成し、散乱型液晶３を含むバインダー２を基体１上に塗布して溶媒を乾燥して液晶層Ａを形成して散乱反射型表示体を作製した例である。
【００６７】
基体１としては、透明樹脂フィルムであることが好ましく、例えば、厚みが８０μｍ〜３００μｍ程度のポリエステルフィルムを用いることができる。ポリエステルフィルムの表面は、例えば、溶媒が水系である場合には、プラズマ処理等により濡れ性向上のための親水性処理を施すことができる。黒色微粒子Ｂは、表面をシランカップリング剤処理したカーボンブラックを用いることができる。散乱型液晶３は、白色反射を与えるコレステリック液晶を用いることができる。白色反射を与えるコレステリック液晶は、青色反射、緑色反射、赤色反射、黄色反射等の各色を混合して分散物を作成してもよいし、各色の散乱型液晶分散物をバインダー中に混合してもよいし、各色の分散物を内包する液晶組成物であってもよい。また、４−置換安息香酸４′−置換フェニルエステル、２−（４−置換フェニル）−５−置換ピリミジン等の散乱型液晶を白色反射を与える液晶として用いることができる。
【００６８】
図３に記載の散乱反射型表示体では、電極を液晶表示体に含まない構成であるが、この場合はイオンフローや、平行電極を表示体に接触させる等の外部書き込み装置から該散乱型液晶に電界を付与することにより表示状態を切り替えることができる。図３は、黒色微粒子Ｂと白色散乱を与える散乱型液晶３との構成例で白黒表示が可能だが、後述の例で示すように、着色微粒子の色と、散乱型液晶の反射光波長を調整することにより、任意の色を表示することが可能である。
【００６９】
本発明の散乱反射型表示体においては、液晶層を挟んで対向電極を有し、散乱型液晶組成物が該対向電極の電界の強度により光透過状態と光散乱状態となることが好ましい。
【００７０】
図４は、図３に記載の構成に一対の対向電極を付加した散乱反射型表示体の一例を示す断面図である。
【００７１】
図４に記載の散乱反射型表示体において、基体１と液晶層Ａとの間に第１の電極層４を設け、また対向する位置に第２の電極層５を設け、更にその上面を透明の基材６で被覆した構成である。
【００７２】
この時、電極層の少なくとも１つ、好ましくは視認側に位置している第２の電極層は透明電極であることが好ましく、例えば、錫をドープした酸化インジウム（ＩＴＯ）を備えたポリエチレンテレフタレートやポリカーボネート等の透明樹脂基体を用いることができる。この場合、表示部の大きさに合わせて、電極層をパターンニングすることにより、セグメント表示やマトリックス表示が可能である。
【００７３】
本発明の散乱反射型表示体においては、カラーフィルター層を有することが好ましい。
【００７４】
図５は、図４に記載の構成に、カラーフィルター層を付加した散乱反射型表示体の一例を示す断面図である。
【００７５】
図５に記載の散乱反射型表示体は、図４で示した構成に、例えば、青色（Ｂ）、緑色（Ｇ）、赤色（Ｒ）の３色からなるカラーパターンを有するカラーフィルター層７を設けた例である。散乱型液晶３と黒色微粒子Ｂとで白黒状態を表示することにより、カラーフィルター層７を介してカラー表示を行うことができる。カラーフィルター層の構成としては、上記Ｂ、Ｇ、Ｒの構成の他、例えば、イエロー色（Ｙ）、マゼンタ色（Ｍ）、シアン色（Ｃ）のカラーパターンで構成されたものでもよい。上記構成において、対向電極は、第１の電極４と、第２の電極としてパターン電極８で構成されている。
【００７６】
本発明の散乱反射型表示体においては、着色微粒子が、黒色、白色、イエロー色、マゼンタ色、シアン色、ブルー色、グリーン色及びレッド色から選ばれる少なくとも１色であることが好ましく、またバインダー及び各色微粒子を含む散乱型液晶組成物からなる液晶層が、カラーパターンに区切られていることが好ましい。
【００７７】
図６は、各色着色微粒子を含む散乱型液晶組成物から構成され、カラーパターンに区切られている散乱反射型表示体の一例を示す断面図である。
【００７８】
図６に記載の散乱反射型表示体では、図４で示した構成において、黒色微粒子Ｂに代えて、イエロー色微粒子Ｙを包含した散乱型液晶、マゼンタ色微粒子Ｍを包含した散乱型液晶、シアン色微粒子Ｃを包含した散乱型液晶とを含む液晶層を有し、これらの各着色微粒子をそれぞれ色毎に特定の領域に配置して、イエロー、マゼンタ及びシアンの各カラーパターン領域Ｃを形成させ、カラー表示を可能とした散乱反射型表示体である。
【００７９】
本発明の散乱反射型表示体においては、散乱型液晶組成物がコレステリック相を示す液晶組成物を含むことが好ましく、また、コレステリック相を示す液晶組成物がカイラルネマチック液晶組成物であり、該カイラルネマチック液晶組成物が右旋性のカイラルネマチック液晶組成物及び左旋性のカイラルネマチック液晶組成物とから構成されていることが好ましい。
【００８０】
図７は、散乱型液晶がコレステリック液晶（左手系）とコレステリック液晶（右手系）から構成されている散乱反射型表示体の一例を示す断面図である。
【００８１】
図７に記載の散乱反射型表示体は、図４で示した構成において、散乱型液晶を、前述の螺旋ピッチに方向が反対であるコレステリック液晶（左手系）とコレステリック液晶（右手系）に変更した一例であり、右手系と左手系を混合させることにより、選択反射の反射率を約１．２倍〜２倍に向上させ、コントラストを向上させることができ好ましい。
【００８２】
本発明の散乱反射型表示体においては、着色微粒子を内包する散乱型液晶組成物が、少なくともイエロー色の着色微粒子を内包する散乱型液晶組成物、マゼンタ色の着色微粒子を内包する散乱型液晶組成物及びシアン色の着色微粒子を内包する散乱型液晶組成物であり、該散乱型液晶組成物が前記液晶層中にランダムに配置されていることが好ましい。
【００８３】
図８は、各色微粒子を含む複数種の散乱型液晶組成物をランダムに配置した散乱反射型表示体の一例を示す断面図である。
【００８４】
図８に記載の散乱反射型表示体は、前記図５に記載の構成において、各色微粒子を含む散乱型液晶組成物をカラーパターンを形成せずに、イエロー色微粒子含有の散乱型液晶組成物、マゼンタ色微粒子含有の散乱型液晶組成物、シアン色微粒子含有の散乱型液晶組成物をランダムに配置させた例である。この際、各色微粒子含有の散乱型液晶組成物の異なる特性により、液晶が光学状態変化を起こす印加電圧、リセット電圧や、パルスパターンを液晶組成物を構成する添加剤種や添加量を変更することにより区別することにより、１層で各色カラー色の表示が可能となる。例えば、特開平１０−１７７１９１号に記載の駆動方法を用いることができる。
【００８５】
以上説明した図３〜図８に記載の構成からなる各散乱反射型表示体について、各特性の評価を行った結果、前述の比較例である図１または図２に記載の構成からなる従来型の散乱反射型表示体に比較して、色ずれを生じない広い視野角を与え、かつ黒色表示において黒の締まりが十分に視認できる散乱反射型表示体であることを確認することができた。
【００８６】
〔散乱反射型表示体のその他の構成要素〕
本発明の散乱反射型表示体には、必要に応じて、シール剤、柱状構造物、スペーサー粒子を用いることができる。
【００８７】
シール剤は外に漏れないように封入するためのものであり封止剤とも呼ばれ、エポキシ樹脂、ウレタン系樹脂、アクリル系樹脂、酢酸ビニル系樹脂、エンーチオール系樹脂、シリコーン系樹脂、変性ポリマー樹脂等の、熱硬化型、光硬化型、湿気硬化型、嫌気硬化型等の硬化タイプを用いることができる。
【００８８】
柱状構造物は、基板間の強い自己保持性（強度）を付与し、例えば、格子配列等の所定のパターンに一定の間隔で配列された、円柱状体、四角柱状体、楕円柱状体、台形柱状体等の柱状構造物を挙げることができる。また、所定間隔で配置されたストライプ状のものでもよい。この柱状構造物はランダムな配列ではなく、等間隔な配列、間隔が徐々に変化する配列、所定の配置パターンが一定の周期で繰り返される配列等、基板の間隔を適切に保持でき、且つ、画像表示を妨げないように考慮された配列であることが好ましい。柱状構造物は散乱反射型表示体の表示領域に占める面積の割合が１〜４０％であれば、散乱反射型表示体として実用上十分な強度が得られる。
【００８９】
一対の基板間には、該基板間のギャップを均一に保持するためのスペーサーが設けられていてもよい。このスペーサーとしては、樹脂製または無機酸化物製の球体を例示できる。また、表面に熱可塑性の樹脂がコーティングしてある固着スペーサーも好適に用いられる。基板間のギャップを均一に保持するために柱状構造物のみを設けてもよいが、スペーサー及び柱状構造物をいずれも設けてもよいし、柱状構造物に代えて、スペーサーのみをスペース保持部材として使用してもよい。スペーサーの直径は柱状構造物を形成する場合はその高さ以下、好ましくは当該高さに等しい。柱状構造物を形成しない場合はスペーサーの直径がセルギャップの厚みに相当する。
【００９０】
〔スクリーン印刷〕
本発明においては、シール剤、柱状構造物、電極パターン等をスクリーン印刷法で形成することもできる。スクリーン印刷法は、所定のパターンが形成されたスクリーンを基板の電極面上に被せ、スクリーン上に印刷材料（柱状構造物形成のための組成物、例えば、光硬化性樹脂など）を載せる。そして、スキージを所定の圧力、角度、速度で移動させる。これによって、印刷材料がスクリーンのパターンを介して該基板上に転写される。次に、転写された材料を加熱硬化、乾燥させる。スクリーン印刷法で柱状構造物を形成する場合、樹脂材料は光硬化性樹脂に限られず、例えば、エポキシ樹脂、アクリル樹脂等の熱硬化性樹脂や熱可塑性樹脂も使用できる。熱可塑性樹脂としては、ポリ塩化ビニル樹脂、ポリ塩化ビニリデン樹脂、ポリ酢酸ビニル樹脂、ポリメタクリル酸エステル樹脂、ポリアクリル酸エステル樹脂、ポリスチレン樹脂、ポリアミド樹脂、ポリエチレン樹脂、ポリプロピレン樹脂、フッ素樹脂、ポリウレタン樹脂、ポリアクリロニトリル樹脂、ポリビニールエーテル樹脂、ポリビニールケトン樹脂、ポリエーテル樹脂、ポリビニールピロリドン樹脂、飽和ポリエステル樹脂、ポリカーボネート樹脂、塩素化ポリエーテル樹脂等が挙げられる。樹脂材料は樹脂を適当な溶剤に溶解するなどしてペースト状にして用いることが望ましい。
【００９１】
以上のようにして柱状構造物等を基板上に形成した後は、所望によりスペーサーを少なくとも一方の基板上に付与し、一対の基板を電極形成面を対向させて重ね合わせ、空セルを形成する。重ね合わせた一対の基板を両側から加圧しながら加熱することにより、貼り合わせて、表示セルが得られる。散乱反射型表示体とするには、基板間に散乱型液晶組成物を真空注入法等によって注入すればよい。
【００９２】
〔散乱反射型表示体の駆動法〕
本発明の散乱反射型表示体においては、上記説明した一対の対向電極の駆動操作が単純マトリックス駆動であることが好ましい。
【００９３】
本発明でいう単純マトリックス駆動とは、複数の正極を含む正極ラインと複数の負極を含む負極ラインとが対向する形で互いのラインが垂直方向に交差した回路に、順次電流を印加する駆動方法のことを言う。単純マトリックス駆動を用いることにより、回路構成や駆動ＩＣを簡略化でき安価に製造できるメリットがある。
【００９４】
本発明の散乱反射型表示体は、アクティブマトリックス駆動を用いてもよい。アクティブマトリックス駆動は、走査線、データライン、電流供給ラインが碁盤目状に形成され、各碁盤目に設けられたＴＦＴ回路により駆動させる方式である。画素毎にスイッチングが行えるので、諧調やメモリー機能などのメリットがある。
【００９５】
（本発明の散乱反射型表示体の適用分野）
本発明の散乱反射型表示体は、ＩＤカード関連分野、公共関連分野、交通関連分野、放送関連分野、決済関連分野、流通物流関連分野等の用いることができる。具体的には、ディスプレイ、光変調シート、電子書籍端末、商品タグ、プライスタグ、ドア用のキー、学生証、社員証、各種会員カード、コンビニストアー用カード、デパート用カード、自動販売機用カード、ガソリンステーション用カード、地下鉄や鉄道用のカード、バスカード、キャッシュカード、クレジットカード、ハイウェーカード、運転免許証、病院の診察カード、健康保険証、住民基本台帳、パスポート等が挙げられる。
【図面の簡単な説明】
【００９６】
【図１】従来型の白黒表示用の散乱反射型表示体に一例を示す断面図である。
【図２】従来型のカラーフィルター層を有するカラー表示用の散乱反射型表示体に一例を示す断面図である。
【図３】本発明の散乱反射型表示体の基本構成の一例を示す断面図である。
【図４】図３に記載の構成に一対の対向電極を付加した本発明の散乱反射型表示体の一例を示す断面図である。
【図５】図４に記載の構成に、カラーフィルター層を付加した本発明の散乱反射型表示体の一例を示す断面図である。
【図６】各色着色微粒子を含む散乱型液晶組成物から構成され、カラーパターンに区切られている本発明の散乱反射型表示体の一例を示す断面図である。
【図７】散乱型液晶がコレステリック液晶（左手系）とコレステリック液晶（右手系）から構成されている本発明の散乱反射型表示体の一例を示す断面図である。
【図８】各色微粒子を含む複数種の散乱型液晶組成物をランダムに配置した本発明の散乱反射型表示体の一例を示す断面図である。
【符号の説明】
【００９７】
１、６  基体
２  バインダー
３  散乱型液晶
４  第１の電極
５  第２の電極
７  カラーフィルター層
８  パターン電極
９  黒色着色層
Ｂ  黒色微粒子
Ｙ  イエロー色微粒子
Ｍ  マゼンタ色微粒子
Ｃ  シアン色微粒子
Ａ  液晶層
Ｃ  カラーパターン領域
【図１】
2006003392.tif 000002
【図２】
2006003392.tif 000003
【図３】
2006003392.tif 000004
【図４】
2006003392.tif 000005
【図５】
2006003392.tif 000006
【図６】
2006003392.tif 000007
【図７】
2006003392.tif 000008
【図８】
2006003392.tif 000009